(57)【要約】【課題】本発明は、カラーインクと比較的大きい接触角を有するブラックマトリクス隔壁材料及びブラックマトリクス隔壁の製造方法を提供する。【解決手段】本発明のブラックマトリクス隔壁材料は、０．１〜４０重量％の着色剤と、１〜９５重量％の溶剤と、０．０１〜１５重量％の開始剤と、０．１〜３０重量％のオリゴマーまたは変性オリゴマーと、０〜３０重量％のポリマー及び０〜１０重量％の添加剤を含む。本発明のブラックマトリクス隔壁の製造方法は、基板を提供するステップと、前記材料を基板の上表面に塗布してフォトレジスト層を形成するステップと、前記フォトレジスト層に対して、露光と現像を行って、ブラックマトリクス隔壁を形成するステップとを備える。【選択図】なし【特許請求の範囲】
【請求項１】
０．１〜４０重量％の着色剤と、
１〜９５重量％の溶剤と、
０．０１〜１５重量％の開始剤と、
０．１〜３０重量％のオリゴマーまたは変性オリゴマーと、
を含むことを特徴とするブラックマトリクス隔壁材料。
【請求項２】
前記着色剤の好ましい重量部の割合が３〜３０重量％であり、前記溶剤の好ましい重量部の割合が２５〜８５重量％であり、前記開始剤の好ましい重量部の割合が０．１〜８重量％であり、前記オリゴマーまたは変性オリゴマーの好ましい重量部の割合が３〜２０重量％であることを特徴とする請求項１に記載のブラックマトリクス隔壁材料。
【請求項３】
さらに３０重量％以下のポリマーと、１０重量％以下の添加剤とを含むことを特徴とする請求項１に記載のブラックマトリクス隔壁材料。
【請求項４】
前記ポリマーの好ましい重量部の割合が０．１〜１５重量％であり、前記添加剤の好ましい重量部の割合が０．０１〜５重量％であることを特徴とする請求項３に記載のブラックマトリクス隔壁材料。
【請求項５】
前記着色剤は、染料、顔料又はその組合から選択することを特徴とする請求項１に記載のブラックマトリクス隔壁材料。
【請求項６】
前記着色剤は、カーボンブラックであることを特徴とする請求項１に記載のブラックマトリクス隔壁材料。
【請求項７】
前記溶剤は、有機溶剤であることを特徴とする請求項１に記載のブラックマトリクス隔壁材料。
【請求項８】
前記有機溶剤は、アセテート、エーテル、アルコールエーテル、ケトン、アルコール、多価アルコール誘導体及び窒素を含んだ溶剤からなる群から選択されることを特徴とする請求項７に記載のブラックマトリクス隔壁材料。
【請求項９】
前記有機溶剤は、メトキシブタノール、イソプロピルアルコール、ブタノール、ベンジルアルコール、ブチルエーテル、エチレングリコールプロピルエーテル、エチレングリコールブチルエーテル、エチレングリコールヘキシルエーテル、エチレングリコールベンジルエーテル、エチレングリコールブチルエーテルアセテート、ジエチレングリコールジメチルエーテル、ジエチレングリコールモノエチルエーテル、ジエチレングリコールモノブチルエーテル、ジエチレングリコールヘキシルエーテル、トリエチレングリコールモノメチルエーテル、トリエチレングリコールモノエチルエーテル、トリエチレングリコールモノブチルエーテル、プロピレングリコールモノメチルエーテル、プロピレングリコールモノメチルエーテルアセテート、プロピレングリコールモノブチルエーテル、トリプロピレングリコールモノブチルエーテル、プロピレングリコールベンジルエーテル、エチルアセテート、ブチルアセテート、安息香酸エチルエステル、３−エトキシプロピオン酸エチル、アセトン、メチルエチルケトン、メチルアミルケトン、メチルイソブチルケトン、ジイソブチルケトン、イソホロン、シクロヘキサノン、２−ピロリジンケトン、Ｎ−メチル−２−ピロリジンケトンからなる群から選択されることを特徴とする請求項７に記載のブラックマトリクス隔壁材料。
【請求項１０】
前記開始剤は、光開始剤を含むことを特徴とする請求項１に記載のブラックマトリクス隔壁材料。
【請求項１１】
前記光開始剤は、４，４−ビス（ジメチルアミノ）ベンゾフェノン、４，４’−ビス（ジエチルアミノ）ベンゾフェノン、２−（４−メトキシフェニル）−４，６−ビス（トリクロルメチル）−１，３，５−トリアジン、トリス（トリクロルメチル）−１，３，５−トリアジン、ＩＲＧＡＣＵＲＥ（登録商標）８１９（商品名称）、ＩＲＧＡＣＵＲＥ（登録商標）３６９（商品名称）、ＩＲＧＡＣＵＲＥ（登録商標）２９５９（商品名称）、ＩＲＧＡＣＵＲＥ（登録商標）３７９（商品名称）、ＩＲＧＡＣＵＲＥ（登録商標）１８４（商品名称）、ＩＲＧＡＣＵＲＥ（登録商標）７８４（商品名称）、ＩＲＧＡＣＵＲＥ（登録商標）２５０（商品名称）、ＩＲＧＡＣＵＲＥ（登録商標）９０７（商品名称）、ＩＲＧＡＣＵＲＥ（登録商標）６５１（商品名称）、ＩＲＧＡＣＵＲＥ（登録商標）ＯＸＥ０１（商品名称）、ＩＲＧＡＣＵＲＥ（登録商標）ＯＸＥ０２（商品名称）、ＩＲＧＡＣＵＲＥ（登録商標）５００（商品名称）、ＩＲＧＡＣＵＲＥ（登録商標）１８００（商品名称）、ＩＲＧＡＣＵＲＥ（登録商標）１０００（商品名称）、ＩＲＧＡＣＵＲＥ（登録商標）１７００（商品名称）、ＩＲＧＡＣＵＲＥ（登録商標）ＢＰ（商品名称）、ＩＲＧＡＣＵＲＥ（登録商標）１１７３（商品名称）、ＣＧＩ−２４２（商品名称）、ＤＡＲＯＣＵＲＥ（登録商標）１１７３（商品名称）、ＣＧＩ−５５２（商品名称）、ＣＨＩＶＡＣＵＲＥ（登録商標）ＴＰＯ（商品名称）、ＣＨＩＶＡＣＵＲＥ（登録商標）ＴＰＯ−Ｌ（商品名称）、ＣＨＩＶＡＣＵＲＥ（登録商標）２００（商品名称）、ＫＡＹＡＣＵＲＥ−ＤＥＴＸ−Ｓ（商品名称）、ＫＡＹＡＣＵＲＥ−ＣＴＸ（商品名称）、ＫＡＹＡＣＵＲＥ−ＢＭＳ（商品名称）、ＫＡＹＡＣＵＲＥ−ＢＰ−１００（商品名称）、ＣＨＩＶＡＣＵＲＥ（登録商標）１０７（商品名称）、ＣＨＩＶＡＣＵＲＥ（登録商標）１８４（商品名称）またはＣＨＩＶＡＣＵＲＥ（登録商標）２８４（商品名称）からなる群から選択されることを特徴とする請求項１０に記載のブラックマトリクス隔壁材料。
【請求項１２】
前記オリゴマーは、不飽和のアクリル酸塩オリゴマー及びその変性物、不飽和のエポキシアクリル酸塩オリゴマー及びその変性物、不飽和のウレタンオリゴマー及びその変性物、不飽和のポリエステルオリゴマー及びその変性物の少なくとも一種を含むことを特徴とする請求項１に記載のブラックマトリクス隔壁材料。
【請求項１３】
前記オリゴマーは、エポキシアクリル酸塩オリゴマー、エステルアクリル酸塩オリゴマー、ポリブタジエンアクリル酸塩オリゴマー、アクリル酸塩オリゴマー、ジアクリル酸塩オリゴマー、トリアクリル酸塩オリゴマー、金属アクリル酸塩オリゴマー、ウレタンオリゴマーからなる群から選択されることを特徴とする請求項１に記載のブラックマトリクス隔壁材料。
【請求項１４】
前記オリゴマー変性物は、一種または複数種の官能基を含み、該官能基は、ヒドロキシ基、シアノ基、アミノ基、イソシアナト基、カルボキシル基、チオール基、エポキシ基、ビニル基、ベンゼン環、アミド基、エステル、ウレタン、シロキサン、硫化物、酸無水物、ユリアホルムアルデヒド樹脂、炭酸、ホスファートエステル、スルホンからなる群から選択されることを特徴とする請求項１に記載のブラックマトリクス隔壁材料。
【請求項１５】
前記ポリマーは、重合方式または共重合方式で合成された一種または複数種の有機モノマー有し、前記モノマーは、アクリル酸、メタクリル酸、アクリル酸エステル、メタクリル酸エステルまたは前記モノマーの変性物からなる群から選択されることを特徴とする請求項１に記載のブラックマトリクス隔壁材料。
【請求項１６】
前記添加剤は、界面活性剤、分散剤、発泡防止剤、泡消剤、湿潤剤の中の一種または複数種の混合物であることを特徴とする請求項１に記載のブラックマトリクス隔壁材料。
【請求項１７】
前記界面活性剤は、非イオンを含んだ界面活性剤または陰イオンを含んだ界面活性剤を含むことを特徴とする請求項１６に記載のブラックマトリクス隔壁材料。
【請求項１８】
前記界面活性剤は、シロキサンを含んだ有機化合物、弗素を含んだ有機化合物、ポリオキシエチレンを含んだ有機化合物からなる群から選択されることを特徴とする請求項１６に記載のブラックマトリクス隔壁の材料。
【請求項１９】
前記材料は、さらに少なくとも一種の高分子モノマーを含むことを特徴とする請求項１に記載のブラックマトリクス隔壁材料。
【請求項２０】
前記材料は、３０重量％以下の高分子モノマーを含むことを特徴とする請求項１９に記載のブラックマトリクス隔壁材料。
【請求項２１】
前記材料は、３〜２０重量％の高分子モノマーを含むことを特徴とする請求項２０に記載のブラックマトリクス隔壁材料。
【請求項２２】
基板を提供するステップと、
請求項１から請求項２１の何れか一項に記載の材料を前記基板の上表面に塗布してフォトレジスト層を形成するステップと、
前記フォトレジスト層に対して露光と現像を行って、ブラックマトリクス隔壁を形成するステップと、
を備えることを特徴とするブラックマトリクス隔壁の製造方法。
【請求項２３】
前記フォトレジスト層を形成する方法は、スリットコーティング、スピンコーティングまたはスリットスピンコーティングの中の何れか一種であることを特徴とする請求項２２に記載のブラックマトリクス隔壁の製造方法。
【請求項２４】
固化装置によって、前記フォトレジスト層を固化するステップをさらに備えることを特徴とする請求項２２に記載のブラックマトリクス隔壁の製造方法。
【発明の詳細な説明】
【技術分野】
【０００１】
本発明は、ブラックマトリクス（Ｂｌａｃｋ  Ｍａｔｒｉｘ，ＢＭ）隔壁材料及びブラックマトリクス隔壁の製造方法に関し、特にカラーフィルターを製造することに用いる架橋性材料に関するものである。
【背景技術】
【０００２】
カラーフィルターは、液晶表示装置の重要な素子である。液晶表示装置に用いられるカラーフィルターは、白光を赤光、緑光、青光に分けることができるから、液晶表示装置のカラー化を実現することができる。
【０００３】
今、カラーフィルターを製造する方法は、主に、顔料分散法とインクジェット法を含む。
【０００４】
現在、広く応用されている顔料分散法は、基板にカラーレジストを回転塗布方式で塗布する製造方法である。具体的に、赤い（Ｒ）レジスト、緑の（Ｇ）レジスト及び青い（Ｂ）レジストをそれぞれブラックマトリクスを有した基板に塗布し、乾燥させ、フォトマスクを利用し、露光と現像を行って、カラーフィルターを形成する。しかしながら、この方法は、Ｒ、Ｇ、Ｂの３色を着色するために、同一の工程を３回繰り返す必要があり、製造工程が複雑で、製造コストを高める問題がある。
【０００５】
インクジェット法は、上記の方法と異なり、インクジェット装置を利用し、赤、緑、青のインクをヘッドユニットのノズルから基板に吐出した後、着色層を形成する。この方法は、インクを浪費せず、赤、緑、青のサブピクセルを同時に形成するから、工程が簡単で、コストを低減することができる。
【０００６】
インクジェット法を使ってカラーフィルターを製造する時、Ｒ、Ｇ、Ｂ着色層のカラーインクが互いに混色しないように、各サブピクセルの間に隔壁を設ける。前記隔壁は、単層の隔壁（ブラックマトリクスだけである）または多層の隔壁（ブラックマトリクスの上に少なくとも一つの高分子材料層を設ける）である。単層の隔壁は、ブラックマトリクス隔壁と称する。
【０００７】
しかし、カラーインクと従来のブラックマトリクス隔壁材料の接触角θが小さくて、カラーインクがブラックマトリクス隔壁に吸着されるか、カラーインクがブラックマトリクス隔壁を湿す現象を生じる。従って、異なるカラーインクの混色をもたらし、製造工程が不順になる。
【発明の開示】
【発明が解決しようとする課題】
【０００８】
本発明の第一目的は、前記課題を解決し、カラーインクと比較的大きい接触角を有するブラックマトリクス隔壁材料を提供することである。
【０００９】
本発明の第二目的は、前記課題を解決し、前記材料を使用して、ブラックマトリクス隔壁を製造する方法を提供することである。
【課題を解決するための手段】
【００１０】
前記第一目的を達成するため、本発明のブラックマトリクス隔壁材料は、０．１〜４０重量％の着色剤と、１〜９５重量％の溶剤と、０．０１〜１５重量％の開始剤と、０．１〜３０重量％のオリゴマーまたは変性オリゴマーと、を含む。
【００１１】
前記第二目的を達成するため、本発明のブラックマトリクス隔壁の製造方法は、基板を提供するステップと、前記材料を基板の上表面に塗布してフォトレジスト層を形成するステップと、前記フォトレジスト層に対して、露光と現像を行って、ブラックマトリクス隔壁を形成するステップとを備える。
【発明の効果】
【００１２】
従来技術と比べて、本発明に係る材料で製造されたブラックマトリクス隔壁とカラーインクとの間の接触角は大きくなり、カラーインクがブラックマトリクス隔壁に吸着されるか、カラーインクがブラックマトリクス隔壁を湿す現象を防止することができ、従って製造工程が順調に進む。
【発明を実施するための最良の形態】
【００１３】
次に、本発明のブラックマトリクス隔壁材料を詳しく説明する。
【００１４】
本発明のブラックマトリクス隔壁材料は、０．１〜４０重量％の着色剤と、１〜９５重量％の溶剤と、０．０１〜１５重量％の開始剤と、０．１〜３０重量％のオリゴマーまたは変性オリゴマーと、０〜３０重量％のポリマー（高分子樹脂）及び０〜１０重量％の添加剤を含む。
【００１５】
前記着色剤の好ましい重量部の割合が３〜３０重量％であり、前記溶剤の好ましい重量部の割合が２５〜８５重量％であり、前記開始剤の好ましい重量部の割合が０．１〜８重量％であり、前記オリゴマーまたは変性オリゴマーの好ましい重量部の割合が３〜２０重量％であり、前記ポリマー（高分子樹脂）の好ましい重量部の割合が０．１〜１５重量％であり、前記添加剤の好ましい重量部の割合が０．０１〜５重量％である。
【００１６】
前記着色剤は、染料、顔料又はその組合を含む。前記着色剤は、好ましくはカーボンブラック材料を選ぶ。
【００１７】
前記溶剤は有機溶剤である。該溶剤は、主に、アセテート、エーテル、アルコールエーテル、ケトン、アルコール、多価アルコール誘導体及び窒素を含んだ溶剤を含む。具体的には、該溶剤として下記のような材料が選らばれる。例えば、メトキシブタノール、イソプロピルアルコール、ブタノール、ベンジルアルコール、ブチルエーテル、エチレングリコールプロピルエーテル、エチレングリコールブチルエーテル、エチレングリコールヘキシルエーテル、エチレングリコールベンジルエーテル、エチレングリコールブチルエーテルアセテート、ジエチレングリコールジメチルエーテル、ジエチレングリコールモノエチルエーテル、ジエチレングリコールモノブチルエーテル、ジエチレングリコールヘキシルエーテル、トリエチレングリコールモノメチルエーテル、トリエチレングリコールモノエチルエーテル、トリエチレングリコールモノブチルエーテル、プロピレングリコールモノメチルエーテル、プロピレングリコールモノメチルエーテルアセテート、プロピレングリコールモノブチルエーテル、トリプロピレングリコールモノブチルエーテル、プロピレングリコールベンジルエーテル、エチルアセテート、ブチルアセテート、安息香酸エチルエステル、３−エトキシプロピオン酸エチル、アセトン、メチルエチルケトン、メチルアミルケトン、メチルイソブチルケトン、ジイソブチルケトン（ＤＩＢＫ）、イソホロン、シクロヘキサノン（ＣＹＣ）、２−ピロリジンケトン、Ｎ−メチル−２−ピロリジンケトンなどである。
【００１８】
前記開始剤は、光開始剤を含む。前記光開始剤は、４，４−ビス（ジメチルアミノ）ベンゾフェノン（４，４−Ｂｉｓ（Ｄｉｍｅｔｈｙｌａｍｉｎｏ）Ｂｅｎｚｏｐｈｅｎｏｎｅ）、４，４’−ビス（ジエチルアミノ）ベンゾフェノン（４，４’−Ｂｉｓ（Ｄｉｅｔｈｙｌａｍｉｎｏ）Ｂｅｎｚｏｐｈｅｎｏｎｅ）、２−（４−メトキシフェニル）−４，６−ビス（トリクロルメチル）−１，３，５−トリアジン（２−（4−Ｍｅｔｈｏｘｙｐｈｅｎｙｌ）−４，６−Ｂｉｓ（Ｔｒｉｃｈｌｏｒｏｍｅｔｈｙｌ）−１，３，５−Ｔｒｉａｚｉｎｅ）、トリス（トリクロルメチル）−１，３，５−トリアジン（Ｔｒｉｓ（ｔｒｉｃｈｌｏｒｏｍｅｔｈｙｌ）−１，３，５−Ｔｒｉａｚｉｎｅ）、ＩＲＧＡＣＵＲＥ（登録商標）８１９（商品名称）、ＩＲＧＡＣＵＲＥ（登録商標）３６９（商品名称）、ＩＲＧＡＣＵＲＥ（登録商標）２９５９（商品名称）、ＩＲＧＡＣＵＲＥ（登録商標）３７９（商品名称）、ＩＲＧＡＣＵＲＥ（登録商標）１８４（商品名称）、ＩＲＧＡＣＵＲＥ（登録商標）７８４（商品名称）、ＩＲＧＡＣＵＲＥ（登録商標）２５０（商品名称）、ＩＲＧＡＣＵＲＥ（登録商標）９０７（商品名称）、ＩＲＧＡＣＵＲＥ（登録商標）６５１（商品名称）、ＩＲＧＡＣＵＲＥ（登録商標）ＯＸＥ０１（商品名称）、ＩＲＧＡＣＵＲＥ（登録商標）ＯＸＥ０２（商品名称）、ＩＲＧＡＣＵＲＥ（登録商標）５００（商品名称）、ＩＲＧＡＣＵＲＥ（登録商標）１８００（商品名称）、ＩＲＧＡＣＵＲＥ（登録商標）１０００（商品名称）、ＩＲＧＡＣＵＲＥ（登録商標）１７００（商品名称）、ＩＲＧＡＣＵＲＥ（登録商標）ＢＰ（商品名称）、ＩＲＧＡＣＵＲＥ（登録商標）１１７３（商品名称）、ＣＧＩ−２４２（商品名称）、ＤＡＲＯＣＵＲＥ（登録商標）１１７３（商品名称）、ＣＧＩ−５５２（商品名称）、ＣＨＩＶＡＣＵＲＥ（登録商標）ＴＰＯ（商品名称）、ＣＨＩＶＡＣＵＲＥ（登録商標）ＴＰＯ−Ｌ（商品名称）、ＣＨＩＶＡＣＵＲＥ（登録商標）２００（商品名称）、ＫＡＹＡＣＵＲＥ−ＤＥＴＸ−Ｓ（商品名称）、ＫＡＹＡＣＵＲＥ−ＣＴＸ（商品名称）、ＫＡＹＡＣＵＲＥ−ＢＭＳ（商品名称）、ＫＡＹＡＣＵＲＥ−ＢＰ−１００（商品名称）、ＣＨＩＶＡＣＵＲＥ（登録商標）１０７（商品名称）、ＣＨＩＶＡＣＵＲＥ（登録商標）１８４（商品名称）またはＣＨＩＶＡＣＵＲＥ（登録商標）２８４（商品名称）などを含む。
【００１９】
前記オリゴマーは、不飽和のアクリル酸塩オリゴマー及びその変性物、不飽和のエポキシアクリル酸塩オリゴマー及びその変性物、不飽和のウレタンオリゴマー及びその変性物、不飽和のポリエステルオリゴマー及びその変性物などを含む。該オリゴマーは、下記のような材料を含むが、これらの材料に限られない。例えば、エポキシアクリル酸塩オリゴマー（Ｅｐｏｘｙ  Ａｃｒｙｌａｔｅ  Ｏｌｉｇｏｍｅｒ）、エステルアクリル酸塩オリゴマー（Ｅｓｔｅｒ  Ａｃｒｙｌａｔｅ  Ｏｌｉｇｏｍｅｒ）、ポリブタジエンアクリル酸塩オリゴマー（Ｐｏｌｙｂｕｔａｄｉｅｎｅ  Ａｃｒｙｌａｔｅ  Ｏｌｉｇｏｍｅｒ）、アクリル酸塩オリゴマー（Ａｃｒｙｌａｔｅ  Ｏｌｉｇｏｍｅｒ）、ジアクリル酸塩オリゴマー（Ｄｉａｃｒｙｌａｔｅ  Ｏｌｉｇｏｍｅｒ）、トリアクリル酸塩オリゴマー（Ｔｒｉａｃｒｙｌａｔｅ  Ｏｌｉｇｏｍｅｒ）、金属アクリル酸塩オリゴマー（Ｍｅｔａｌｌｉｃ  Ａｃｒｙｌａｔｅ  Ｏｌｉｇｏｍｅｒ）、ウレタンオリゴマー（Ｕｒｅｔｈａｎｅ  Ｏｌｉｇｏｍｅｒ）などである。
【００２０】
前記オリゴマー変性物は、一種または複数種の下記の官能基を含むオリゴマーである。該官能基は、例えば、ヒドロキシ基（−ＯＨ）、シアノ基（−ＨＣＮ）、アミノ基（−ＮＨ）、イソシアナト基（−ＮＣＯ）、カルボキシル基（−ＣＯＯＨ）、チオール基（−ＳＨ）、エポキシ基（Ｅｐｏｘｙ  Ｇｒｏｕｐ）、ビニル基（Ｖｉｎｙｌ  Ｇｒｏｕｐ）、ベンゼン環（Ａｒｏｍａｔｉｃ  Ｒｉｎｇ）、アミド基（Ａｍｉｄｅ  Ｇｒｏｕｐ）、エステル（Ｅｓｔｅｒ）、ウレタン（Ｕｒｅｔｈａｎｅ）、シロキサン（Ｓｉｌｏｘａｎｅ）、硫化物（Ｓｕｌｆｉｄｅ）、酸無水物（Ａｎｈｙｄｒｉｄｅ）、ユリアホルムアルデヒド樹脂（Ｕｒｅａ）、炭酸（Ｃａｒｂｏｎａｔｅ）、ホスファートエステル（Ｐｈｏｓｐｈａｔｅ  Ｅｓｔｅｒ）、スルホン（Ｓｕｌｆｏｎｅ）などである。
【００２１】
前記ポリマーは、一種または複数種の有機モノマーを有し、重合方式または共重合方式で合成されており、前記モノマーは、下記のような材料を含むが、これらの材料に限られない。例えば、アクリル酸、メタクリル酸、アクリル酸エステル、メタクリル酸エステルまたは前記モノマーの変性物である。
【００２２】
前記添加剤は、主に材料の性質を改変して、生産の条件によって、優れる製品特性と規格を獲得することに用いられる。該添加剤は、界面活性剤（Ｓｕｒｆａｃｔａｎｔ）、分散剤（Ｄｉｓｐｅｒｓａｎｔ）、発泡防止剤（Ａｎｔｉｆｏａｍｉｎｇ  Ａｇｅｎｔ）、泡消剤（Ｄｅｆｏａｍｅｒ）、湿潤剤（Ｗｅｔｔｉｎｇ  Ａｇｅｎｔ）の何れかの一種または複数種の混合物を含む。
【００２３】
前記界面活性剤は、インクの表面張力を制御することに用いられる。該界面活性剤は、非イオンを含んだ界面活性剤または陰イオンを含んだ界面活性剤を選ぶことができ、好ましくは、シロキサンを含んだ有機化合物、弗素を含んだ有機化合物、ポリオキシエチレン含んだ有機化合物が選ばれる。
【００２４】
前記分散剤は、前記着色剤の分散安定性を増やすことに用いられる。下記のような材料を選んでもよい。例えば、アクリル酸塩または変性アクリル酸塩の有機化合物、ウレタンまたは変性ウレタンの有機化合物である。普通の分散剤としては、Ｓｏｌｓｐｅｒｓｅ５０００（商品名称）、Ｓｏｌｓｐｅｒｓｅ１７００（商品名称）、Ｓｏｌｓｐｅｒｓｅ２００００（商品名称）、Ｓｏｌｓｐｅｒｓｅ２４０００（商品名称）、Ｓｏｌｓｐｅｒｓｅ３２５００（商品名称）などが選ばれる。
【００２５】
前記発泡防止剤または泡消剤は、インクの泡を抑制、除去することに用いられる。下記のような材料を選んでもよい。例えば、シロキサンを含んだ有機化合物である。
【００２６】
前記材料は、さらに少なくとも一種の高分子モノマーを含むことができ、その重量部の割合が０〜３０重量％で、好ましい重量部の割合が３〜２０重量％である。
【００２７】
本発明は、インクジェット法によってカラーフィルターを製造することに用いられるブラックマトリクス隔壁の製造方法を提供し、該方法は、（１）基板を提供するステップと、（２）前記材料を基板の上表面に塗布してフォトレジスト層を形成するステップと、（３）前記フォトレジスト層に対して露光と現像を行って、ブラックマトリクス隔壁を形成するステップとを備える。
【００２８】
ステップ（２）において、スリットコーティング、スピンコーティングまたはスリットスピンコーティングなどの塗布方法によって、前記フォトレジストを基板の表面に塗布することができる。
【００２９】
ステップ（３）において、所定のブラックマトリクス隔壁パターンを有するフォトマスクを利用し、フォトレジストに対して露光と現像を行い、パターンを有するブラックマトリクス隔壁を形成する。前記フォトレジストは、さらに固化装置によって固化される。